(57)【要約】【課題】本発明の目的は、高い弾性と熱安定性を兼ね備え、さらには耐光性も改善されたポリエーテルエステルエラストマー及び繊維を提供することにある。【解決手段】ポリブチレンテレフタレートをハードセグメントとし、ポリ（オキシテトラメチレン）グリコールをソフトセグメントとするポリエーテルエステルエラストマーであって、該ポリエーテルエステルエラストマーがチタン化合物を主たる触媒として製造されたものであって、かつ該チタン化合物に対して０倍モルを越えて１．５倍ｍｏｌ未満のリン化合物が含有されていることを特徴とするポリエーテルエステルエラストマー及びこのポリエーテルエステルエラストマーを紡糸してなる弾性繊維。【選択図】なし【特許請求の範囲】
【請求項１】
ポリブチレンテレフタレートをハードセグメントとし、ポリ（オキシテトラメチレン）グリコールをソフトセグメントとするポリエーテルエステルエラストマーであって、該ポリエーテルエステルエラストマーがチタン化合物を主たる触媒として製造されたものであって、かつ該チタン化合物に対して０倍モルを越えて１．５倍ｍｏｌ未満のリン化合物が含有されていることを特徴とするポリエーテルエステルエラストマー。
【請求項２】
固有粘度が１．５０ｄＬ／ｇ以上である請求項１に記載のポリエーテルエステルエラストマー。
【請求項３】
ハードセグメント：ソフトセグメントの比率が、重量を基準として３０：７０〜７０：３０の範囲である請求項１〜２のうちいずれか１項に記載のポリエーテルエステルエラストマー。
【請求項４】
請求項１〜３のうちいずれか１項に記載のポリエーテルエステルエラストマーからなる弾性繊維。
【発明の詳細な説明】
【技術分野】
【０００１】
本発明は、高い弾性と耐光性を兼ね備えた共重合ポリエーテルエステルエラストマー及びそれよりなる繊維に関する。
【背景技術】
【０００２】
ポリエステル、特にポリエチレンテレフタレートは、多くの優れた特性を有しているため、各種衣料用途等に広く利用されている。しかし、弾性機能面での欠点を有している。
この問題を解決する目的で、ポリアルキレングリコールなど成分をポリエステルに共重合させることにより、弾性性能を高めたポリエステル繊維が提案されている（例えば特許文献１参照。）。この方法では、弾性性能が大幅に改善されているが、ポリアルキレングリコールの共重合ポリエステルはた耐光性も極め悪いといった課題を抱えていた。
【特許文献１】特開平５−７１０１３号公報
【発明の開示】
【発明が解決しようとする課題】
【０００３】
本発明の目的は、従来より存在していた上記問題を解決し、高い弾性と、耐光性の改善されたポリエーテルエステルエラストマー及び弾性繊維を提供することにある。
【課題を解決するための手段】
【０００４】
本発明者らは、上記従来技術に鑑み、鋭意検討を重ねた結果本発明を完成するに至った。すなわち本発明の目的は、
ポリブチレンテレフタレートをハードセグメントとし、ポリ（オキシテトラメチレン）グリコールをソフトセグメントとするポリエーテルエステルエラストマーであって、該ポリエーテルエステルエラストマーがチタン化合物を主たる触媒として製造されたものであって、かつ該チタン化合物に対して０倍モルを越えて１．５倍ｍｏｌ未満のリン化合物が含有されていることを特徴とするポリエーテルエステルエラストマー及びそれからなる弾性繊維によって達成することができる。
【発明の効果】
【０００５】
本発明によれば、高い弾性と耐光性とを兼ね備えたポリエーテルエステルエラストマーを提供することができる。さらに、該ポリエーテルエステルエラストマーを溶融紡糸することによって、高い耐光性を有する弾性繊維を提供することができる。
【発明を実施するための最良の形態】
【０００６】
以下、本発明を詳細に説明する。
本発明におけるポリエーテルエステルエラストマーは、ポリブチレンテレフタレート単位をハードセグメントとするポリエステルである。好ましくはポリブチレンテレフタレートをハードセグメントの主たる繰り返し単位とするポリエステルである。ハードセグメントを構成するポリブチレンテレフタレートに共重合し得るテレフタル酸以外のジカルボン酸成分としては、例えばイソフタル酸、ナフタレンジカルボン酸、ジフェニルジカルボン酸、ジフェニルキシエタンジカルボン酸、β−ヒドロキシエトキシ安息香酸、ｐ−オキシ安息香酸、アジピン酸、セバシン酸又は１，４−シクロヘキサンジカルボン酸の如き芳香族、脂環族又は脂肪族の二官能性カルボン酸を挙げることができる。
【０００７】
さらに、本発明の目的の達成が実質的に損なわれない範囲内であれば、トリメリット酸若しくはピロメリット酸のような三官能性以上のポリカルボン酸、又はグリセリン、トリメチロールプロパン若しくはペンタエリスリトールのような三官能性以上のポリオールを共重合成分として用いてもよい。
【０００８】
また、共重合しうるテトラメチレングリコール以外のジオール成分としては、例えばエチレングリコール、トリメチレングリコール、シクロヘキサン−１，４−ジメタノール、ネオペンチルグリコール、ポリ（オキシアルキレン）グリコール又はビスフェノールＡ、ビスフェノールＳ若しくはこれらの化合物のヒドロキシ基にエチレングリコール単位を付加した化合物のような脂肪族、脂環族又は芳香族のジオール化合物及びを挙げることができる。
【０００９】
次に、本発明におけるポリエーテルエステルエラストマーのソフトセグメントとしてのポリ（オキシテトラメチレン）グリコール又はその誘導体は、エラストマーとしての性質を発現させる他、共重合ポリエステルの吸水性能を向上させる目的等で共重合させている。このようなポリ（オキシテトラメチレン）グリコールのポリエーテルエステルエラストマーへの共重合量は、ポリエーテルエステルエラストマーの全重量基準として、３０〜７０重量％共重合することが好ましく、特に好ましくは３５〜６５重量％である。すなわちポリエーテルエステルエラストマーの全重量を基準にしてハードセグメント：ソフトセグメントの重量比率が３０：７０〜７０：３０であることが好ましく、３５：６５〜６５：３５が特に好ましい。該ポリ（オキシテトラメチレン）グリコール成分は、ポリエステルの製造が完了する以前の任意の段階で反応系内へ添加すればよいが、重縮合反応開始前に反応系内へ添加することが好ましい。このハードセグメント：ソフトセグメントの重量比率は後述のように、ポリエーテルエステルエラストマーの溶液について１Ｈ−ＮＭＲスペクトルを測定し、そのスペクトルパターンを解析することにより算出することができる。
【００１０】
ポリ（オキシテトラメチレン）グリコール又はその誘導体の分子量は数平均分子量で１００〜４０００の範囲が好ましい。該ポリ（オキシテトラメチレン）グリコール又はその誘導体の分子量が４０００を越えるとポリエーテルエステルエラストマーの耐熱性が悪くなり、逆に１０００未満になるとポリエーテルエステルエラストマーの弾性が悪くなり、本発明の効果が得難くなる。特に、この分子量が１０００〜４０００の範囲内にあることが望ましい。このようなポリ（オキシテトラメチレン）グリコール誘導体として具体的には、ポリテトラメチレングリコール（数平均分子量１０００、１５００、２０００）を例示することができる。
【００１１】
次に、上記ポリエーテルエステルエラストマー中に配合され、ポリエーテルエステルエラストマーを製造する際に主たる触媒として使用されるチタン化合物について説明する。そのチタン化合物としてはテトラアルコキサイドチタネート、テトラフェノキサイドチタネート、ヘキサアルコキサイドジチタネート、ヘキサフェノキサイドジチタネート、オクタアルコキサイドトリチタネート、オクタフェノキサイドトリチタネート、デカアルコキサイドテトラチタネート及びデカフェノキサイドテトラチタネートよりなる群から少なくとも１種のチタン化合物が挙げられる。具体的にはアルコキシ基としては炭素数１〜１０のアルコキシ基が好ましく、メトキシ基、エトキシ基、プロポキシ基、ブトキシ基又はヘキシルオキシ基が挙げられる。これらの中でより好ましいチタン化合物はテトライソプロポキシチタネート、テトラブトキシチタネートである。またこのチタン化合物はエステル交換反応の触媒若しくはエステル化反応の触媒として、若しくは重縮合反応の触媒として又はその双方の反応を促進する触媒として使用することができる。
【００１２】
次にそのチタン化合物を不活性化させるリン化合物について説明する。そのリン化合物としては、トリメチルホスフェート、トリエチルホスフェート若しくはトリフェニルホスフェート等のリン酸エステル類、トリフェニルホスファイト若しくはトリスドデシルホスファイト等の亜リン酸エステル類、メチルアシッドホスフェート、ジブチルホスフェート若しくはモノブチルホスフェート酸性リン酸エステル、リン酸、亜リン酸、次亜リン酸又はポリリン酸等のリン化合物が挙げられるが、中でも亜リン、正リン酸又は燐酸トリメチルなどを用いることが好ましい。このうち、特に亜燐酸を用いることが特に好ましい。リン化合物は、１種を単独で用いても、２種以上を併用してもどちらでもよい。これらのリン化合物の配合量は、ポリエーテルエステルエラストマーの製造に用いる触媒のチタン化合物を基準として、０倍モルを超えて１．５倍ｍｏｌ未満、好ましくは０．２〜１．２倍ｍｏｌを占めるように配合（含有）することが好ましく、さらに好ましくは０．５〜１．０倍ｍｏｌである。ここで、過少の配合では、反応触媒の不活性化改善効果が十分に発現しない。一方、過剰の配合は製糸時のパック圧力上昇及びポリマーの耐光性改善効果を発現しない場合がある。該リン化合物は、ポリエーテルエステルエラストマー中の重縮合反応が完了する直前の段階で共重合ポリエステル又はその低重合体に配合するのがより好ましい。
【００１３】
またさらにリン化合物としては下記式（Ｉ）で表されるホスホン酸塩を用いてもよい。
【化１】
2007119571.tif 000002
［上記式中、Ｒ１、Ｒ２及びＲ３は炭素数１〜１０の炭化水素基であり、それぞれ同一でも異なっていても良い。また、ｎは１〜５の整数である。Ｍはアルカリ金属又はアルカリ土類金属原子であり、Ｍがアルカリ金属の場合、ｍ＝１、Ｍがアルカリ土類金属の場合、ｍ＝２である。］
【００１４】
上記式（Ｉ）中、Ｒ１、Ｒ２及びＲ３を構成する炭素数１〜１０の炭化水素基としては、炭素数１〜１０のアルキル基、炭素数６〜１０の芳香族基が挙げられる。このうち、炭素数１〜１０のアルキル基としては、メチル基、エチル基、プロピル基、イソプロピル基、ブチル基、又はターシャリーブチル基などが挙げられる。また、炭素数６〜１０の芳香族基としては、フェニル基、又はベンジル基などが挙げられる。なかでも、メチル基、エチル基、イソプロピル基、又はターシャリーブチル基が好ましい。また、式（Ｉ）において、ｎは１〜５の整数であり、好ましくは１又は２である。さらに、Ｍは、アルカリ金属原子又はアルカリ土類金属原子であり、Ｍがアルカリ金属原子の場合、ｍ＝１、Ｍがアルカリ土類金属原子の場合、ｍ＝２である。アルカリ金属原子として、カリウム、ナトリウムなどが挙げられる。アルカリ土類金属原子として、カルシウム、マグネシウム、ストロンチウム、バリウムなどが挙げられる。好ましくはカルシウムである。
【００１５】
式（Ｉ）で表わされる化合物の具体例として、カルシウムジエチルビス（（（３，５−ジメチル−４−ヒドロキシフェニル）メチル）ホスホネート）、マグネシウムジエチルビス（（（３，５−ジメチル−４−ヒドロキシフェニル）メチル）ホスホネート）、カルシウムジエチルビス（（（３，５−ビス（１，１−ジメチルエチル）−４−ヒドロキシフェニル）メチル）ホスホネート）、マグネシウムジエチルビス（（（３，５−ビス（１，１−ジメチルエチル）−４−ヒドロキシフェニル）メチル）ホスホネート）、カルシウムジエチルビス（（（３，５−ビス（１，１−ジメチルエチル）−４−ヒドロキシフェニル）エチル）ホスホネート）、マグネシウムジエチルビス（（（３，５−ビス（１，１−ジメチルエチル）−４−ヒドロキシフェニル）エチル）ホスホネート）などが例示される。
【００１６】
これらのリン化合物の配合（含有）により上記チタン化合物の少なくとも一部を不活性化されていることは、熱安定性の評価の手法により重縮合反応工程又は重縮合反応工程とは別に試験を行うことにより確認することができる。すなわち使用する用途に合わせて十分な値の固有粘度のポリエステルの重合が完了した後、高真空になっている反応槽を常圧に戻し重縮合を終了する。次にポリエステルを吐出する際の固有粘度の低下を、吐出開始時刻を基準とする経時変化として算出し評価を行う。すなわち、具体的には吐出の際もポリエステルが溶融状態を保持できる程度の温度があると、重縮合反応時に用いた反応活性のある触媒がポリエステル中に残存しているので、通常吐出時にはポリエステルが分解する反応が少しずつ進行し固有粘度が低下する傾向にある。一方吐出前に先述のようなリン化合物などを添加し触媒の少なくとも一部を不活性化されていると、吐出中の固有粘度の低下が抑制される。従ってポリエステルの固有粘度の吐出時間による経時変化により、残存している活性触媒の不活性化の評価が可能である。なおこの操作は一旦重縮合が終了しチップ状になったポリエーテルエステルエラストマーであっても、チップを十分に乾燥した後、槽内で溶融し同様の操作により評価することができる。
【００１７】
次に、本発明のポリエーテルエステルエラストマーの製造方法につき、ブチレンテレフタレート単位を主たる繰返し単位とするポリエステルを一例として、以下に説明する。
先ず、テレフタル酸ジメチルとテトラメチレングリコールとを、エステル交換反応触媒の存在下のエステル交換反応させるか、テレフタル酸とテトラメチレングリコールとを直接エステル化反応させるか又はテレフタル酸とブチレンオキサイドとを反応させるかのいずれかの方法によって、ビス（ω−ヒドロキシテトラメチレン）テレフタレ−ト及び／又はそのオリゴマ−を形成させる。この際にエステル交換反応触媒の供給は、原料調製時の他、エステル交換反応の初期の段階において行うことができる。さらに、重縮合触媒は重縮合反応工程の初期までに供給することができる。エステル交換反応時の反応温度は、通常２００〜２３０℃であり、反応圧力は常圧〜０．２ＭＰａである。
【００１８】
その後、重縮合触媒の存在下で高温減圧下に溶融重縮合を行って、ポリエーテルエステルエラストマーを得るにあたり、上記ポリ（オキシテトラメチレン）グリコール及びリン化合物をポリエステルの製造が完了する以前の任意の段階で反応系内に添加することによって達成される。好ましくは、ポリ（オキシテトラメチレン）グリコール成分は、ビス（ω−ヒドロキシテトラメチレン）テレフタレート及び／又はそのオリゴマーを形成させる前の段階で添加するのが好ましく、リン化合物は重縮合反応完了の直前に添加するのが好ましい。また、重縮合時の反応温度は、通常２３０〜２７０℃であり、反応圧力は通常６０〜０．１ｋＰａである。この様なエステル交換反応及び重縮合反応は、一段で行っても、複数段階に分けて行っても良い。
【００１９】
これらの反応には必要に応じて任意の触媒を使用することができるが、なかでもエステル交換反応させる際に用いる触媒としては、チタン化合物を使用するのが好ましく、重縮合触媒としては、ゲルマニウム化合物、アンチモン化合物、チタン化合物、錫化合物を使用するのが好ましく、中でもチタン化合物が好ましい。触媒の使用量は、エステル交換反応、重縮合反応を進行させるために必要な量であるならば特に限定されるものではなく、また、複数の触媒を併用することも可能である。チタン化合物の具体例としては上述のような化合物を挙げることができる。またチタン化合物はエステル交換反応、エステル化反応、重縮合反応のいずれにも用いることができるので、添加時期は重縮合反応前に限られることなく、エステル交換反応又はエステル化反応の初期、途中等から添加してもかまわない。
【００２０】
本発明のポリエーテルエステルエラストマーは、その固有粘度は通常１．５０ｄＬ／ｇ以上、好ましくは１．５〜２．０ｄＬ／ｇの範囲、特に好ましくは１．８０〜１．２０ｄＬ／ｇの範囲が好適である。固有粘度が１．５０ｄＬ／ｇ未満であると、強度が低下したり、延伸成形性が低下したりするなどの物性低下が起こりやすく、一方、固有粘度が高過ぎると、生産性が悪化すると共に、延伸などの成形性が低下しやすい。固有粘度をこの範囲にするには重合温度、重合反応器中の真空度（圧力）、反応時間を適宜選択することにより達成することができる。また条件によっては分解反応も同時並行して進行する場合もあるので、高い固有粘度にするために極度に温度を上げたり、反応時間を長くすることにより、逆にかえって低い固有粘度のポリエーテルエステルエラストマーを得ることもありうる。
【００２１】
得られたポリエーテルエステルエラストマーは常法によりチップ化される。該チップの平均粒径は、通常２．０〜５．５ｍｍ、好ましくは２．２〜４．０ｍｍの範囲とされる。重量の点から言うとチップ１粒が１０〜４０ｍｇの範囲が好ましい。
【００２２】
本発明のポリエーテルエステルエラストマーは、幅広い成形条件下で安定して成形することができ、通常の溶融紡糸方法を適用することができる。これにより弾性繊維を得ることができる。繊維の横断面形状は丸断面に限定されるものでは無く、扁平形状、三角断面及び多葉断面形状などの異形断面としてもよく、さらに、中空部を設けても何等問題は無い。また、成形の際の熱安定向上を目的とした熱安定剤、抗酸化剤、又必要に応じて少量の添加剤、例えば滑剤、顔料、染料、酸化防止剤、蛍光増白剤、帯電防止剤、抗菌剤、紫外線吸収剤、赤外線吸収剤、光安定剤、遮光剤又は艶消剤等を含んでいてもよい。これらの安定剤は重縮合反応が完了する直前に添加するのが好ましい。
【００２３】
本発明のポリエーテルエステルエラストマーを溶融紡糸する際の温度は、ポリエーテルエステルエラストマーの融点に左右されるが、２００〜２７０℃、好ましくは２２０〜２５０℃が適当である。ここで２００℃未満では温度が低すぎて安定した溶融状態となり難く、また２７０℃を越えるとポリエーテルエステルエラストマーの熱分解が生じ、また紡出糸の冷却が不足するために、単糸同士での融着が発生する等の問題が発生する。次いで、紡出糸は所定の速度で引き取った後、一旦巻き取り、得られた未延伸糸を別途延伸機で延伸してもよいし、紡出糸を引き取った後、巻き取ること無く連続して延伸を行い巻き上げる直接紡糸延伸法を適用してもよい。
【００２４】
ここで、直接紡糸延伸法としては、例えば紡出を４００〜２０００ｍ／分の速度で行い、続いて４５０〜２５００ｍ／分の速度で巻き取る方法が挙げられる。更に必要に応じて熱セットも可能であり、熱セットのローラー温度としては１３０〜１６０℃が好ましく、この範囲にあると、熱セット性が十分であると共に繊維が溶融切断することも無い。いずれの方法であっても安定して製糸することができる。
【００２５】
このようにして得られた本発明の繊維の糸条形態は、フィラメント、ステープルのいずれでもよく、総糸繊度、単糸繊度、撚数、交絡数などは繊維の使用目的に応じて適宜設定することができる。
【００２６】
更に、本発明の繊維を布帛となすにあたっては、本発明の弾性繊維１００％使いとしてもよく、他の繊維と併せて使用してもよい。ここで、他繊維と併用するにあたって、複合糸として使う場合には、混繊糸、複合仮撚糸とすればよく、このような併用できる繊維としては、ポリエチレンテレフタレート、ポリトリメチレンテレフタレート若しくはポリブチレンテレフタレート等のポリエステル、ナイロン６若しくはナイロン６６等のポリアミド、パラ型又はメタ型アラミド、ポリエチレン、ポリプロピレン若しくはアクリル等のポリオレフィン、又はこれらの改質及び／若しくは複合繊維、さらには天然繊維、再生繊維、半合成繊維などから自由に選択して用いることが出来る。
【実施例】
【００２７】
以下、実施例を挙げて本発明をさらに具体的に説明するが、本発明はこれにより何等限定を受けるものでは無い。なお、実施例中の各値は以下の方法に従って求めた。
（１）固有粘度（以下、ＩＶと略記する）：
ポリマーを一定量計量し、３５℃のｏ−クロロフェノールに０．０１２ｇ／ｍｌの濃度等に溶解してから、常法に従って求めた。
（２）Ｃｏｌ−Ｌ、Ｃｏｌ−ｂ、Ｌ−ｂ（色相）：
１６０℃、６０分間、乾燥機中で乾熱処理したポリマーを、ミノルタ（株）社製ＣＲ−２００型色彩色差計を用いて求めた。
（３）耐光性（フェード測定）：
下記の操作により布帛を作成し、その布帛についてスガ試験機株式会社製フェードメーター（型式：ＦＡＬ−ＡＵ．Ｈ．Ｂ）により、温度：７０℃、湿度：３３ＲＨ％、５時間処理した。処理後筒編みを解き得られた糸について引張強度を測定し、処理前の値とから保持率を算出した。
（４）弾性回復率
１０cmのサンプル糸を２０cmに引き伸ばした後１０秒間保持した。その後張力を解除した時の回復長を測定し、１０cmで除した値に１００をかけて弾性回復率（％）とした。
（５）引張伸度、引張強度：
ＪＩＳ  Ｌ１０１３記載の方法に準拠して求めた。
（６）布帛の作成：
小池製作所製の小型筒編み機（ＣＲ−Ｂ型：針  ３．５インチ×２２０本）を用いて布帛の作成を行った。布帛の評価結果を表２に示す。
（７）ハードセグメント：ソフトセグメント重量比：
ポリマーサンプルを重水素化トリフルオロ酢酸／重水素化クロロホルム＝１／1（体積比）混合溶媒に溶解後、日本電子(株)製ＪＥＯＬ  Ａ−６００  超伝導ＦＴ−ＮＭＲを用いて核磁気共鳴スペクトル（１Ｈ−ＮＭＲ）を測定した。そのスペクトルパターンから常法に従って、ハードセグメント：ソフトセグメント重量比を算出した。
（８）ポリエーテルエステルエラストマー中のチタン量、リン量の測定：
ポリマーサンプルを加熱溶融して、円形ディスクを作成し、（株）リガク製、蛍光Ｘ線装置ＺＳＸ１００ｅ型を用いて定量した。
【００２８】
［実施例１］
テレフタル酸ジメチル１００重量部、テトラメチレングリコ−ル６５重量部、ポリアルキレンエーテルグリコールとしてのポリテトラメチレングリコール（数平均分子量２０００）１７０重量部を反応器に仕込み、エステル交換反応触媒としてテトラブトキシチタネートをテレフタル酸ジメチル対比１２０ｍｍｏｌ％添加した。副生するメタノールを系外に留去しつつ、エステル交換反応を実施しエステル交換反応を終了した。反応生成物を２１０℃まで昇温して重合反応を開始した。重合反応は３０分かけて３〜４ＭＰａとし、次の３０分で６０Ｐａ以下とし、その後、１２０分間重合反応を継続した後触媒チタン不活性化剤としてＩｒｇ１４２５（チバ・スペシャリティ・ケミカルズ製の商品名の略称）を、テトラブトキシチタネート対比０．５倍ｍｏｌの量を添加後更に位２０分間高温高真空下で反応した。その結果ポリブチレンテレフタレート部分がハードセグメントでポリテトラメチレングリコール部分がソフトセグメントとなった共重合ポリブチレンテレフタレ−トエーテルエラストマーを得た。なおハードセグメント：ソフトセグメント重量比は４０／６０であった。
【００２９】
得られたポリブチレンテレフタレ−トエーテルエラストマー組成物を１３０℃、４時間乾燥後、紡糸温度２６０℃、巻取速度４００ｍ／分で８０ｄｔｅｘ／１２ｆｉｌの紡糸し、吸湿弾性糸を得た。
得られた弾性糸の強度は０．７９ｃＮ／ｄｔｅｘ、耐光性強度保持率は８２％と良好であった。また、弾性回復率も８７％であった。エラストマー及び紡糸した弾性糸の物性評価について表１に表した。
【００３０】
［実施例２］
実施例１において、リン化合物としてＩｒｇ１４２５の添加量を変更したこと以外は同様の操作を行った。結果を表１に纏めて表した。
【００３１】
［実施例３］
実施例１において、リン化合物としての亜燐酸を使用し、添加量を実施例１〜３と同様に変更したこと以外は同様の操作を行った。結果を表１に纏めて表した。
なお上述の記載及び表１においてＩｒｇ１４２５とはカルシウムジエチルビス（（（３，５−ビス（１，１−ジメチルエチル）−４−ヒドロキシフェニル）メチル）ホスホネート）（別名：カルシウムビス｛エチル（（３，５−ビス（１，１−ジメチルエチル）−４−ヒドロキシフェニル）メチル）ホスホネート｝）である。この化合物は、式（Ｉ）においてＲ１＝Ｒ２＝ｔ−ブチル基、Ｒ３＝エチル基、ｎ＝１、ｍ＝２、Ｍ＝Ｃａの化合物（チバ・スペシャリティ・ケミカルズ製）の事を表している。
【００３２】
［比較例１〜３］
実施例１においてリン化合物を使用しなかったこと、又はリン化合物の種類及び添加量を表１に記載のように変更した以外は同様の操作を行った。結果を表１に纏めて表した。
【００３３】
【表１】
2007119571.tif 000003
【産業上の利用可能性】
【００３４】
本発明によれば、高い弾性と熱安定性とを兼ね備えたポリエーテルエステルエラストマーを提供することができ、さらに、該ポリエーテルエステルエラストマーを溶融紡糸することによって、高い弾性と耐光性を有する弾性繊維を提供することができる。この本発明により弾性繊維の用途が広げられることができ、その工業的な意義は大きい。